(57)【要約】【課題】発光スペクトルを生成する自由度を向上させた糸及び糸を有する網を提供する。【解決手段】本発明の糸１０は、複数の繊維１１を備える糸１０であって、複数の繊維１１は、第１蓄光剤を有する第１繊維１１１と、第１蓄光剤とは異なる第２蓄光剤を有する第２繊維１１２とを含む。必要に応じて、第１繊維１１１の発光スペクトルと第２繊維１１５の発光スペクトルとが少なくとも一部の波長において重なるように、第１蓄光剤及び第２蓄光剤を採用できる。【選択図】  図１
2014101588.tif 000002
【特許請求の範囲】
【請求項１】
複数の繊維を備える糸であって、
前記複数の繊維は、第１蓄光剤を有する第１繊維と、前記第１蓄光剤とは異なる第２蓄光剤を有する第２繊維とを含む、糸。
【請求項２】
前記第１繊維の発光スペクトルは、前記第２繊維の発光スペクトルと少なくとも一部の波長において重なる、請求項１に記載の糸。
【請求項３】
前記第１繊維は、前記第１蓄光剤が分散した繊維母材を含み、
前記第２繊維は、前記第２蓄光剤が分散した繊維母材を含む、請求項１又は請求項２に記載の糸。
【請求項４】
前記第１繊維は、表面に前記第１蓄光剤が付着した繊維母材を含み、
前記第２繊維は、表面に前記第２蓄光剤が付着した繊維母材を含む、請求項１又は請求項２に記載の糸。
【請求項５】
前記第１繊維は前記第２繊維と撚られている、請求項１から４の何れか一項に記載の糸。
【請求項６】
第１網糸を有する網であって、
前記第１網糸は、請求項１から請求項５の何れか一項に記載の糸を含む、網。
【請求項７】
第２網糸を更に有し、
前記第２網糸は、請求項１から請求項５の何れか一項に記載の糸を含み、
前記第２網糸の発光ピーク波長は、前記第１網糸の発光ピーク波長とは異なる、請求項６に記載の網。
【発明の詳細な説明】
【技術分野】
【０００１】
本発明は糸及び糸を有する網に関する。
【背景技術】
【０００２】
従来から、光を蓄えて暗所において光を発生する蓄光体が提案されている（特許文献１、特許文献２参照）。この蓄光体は、例えば人間に対して、物体の存在を認識させること、又は生物に対して誘引や忌避を行うことなど、特定の作用を働きかけることができる。
【０００３】
特許文献１には、溶融紡糸法により、ポリマーに蓄光性蛍光体を５〜５０重量％含有させることで、浮標、救命具取付紐、漁具用ロープ、安全ネットやカーペット、衣料の装飾用に用いられる蓄光性複合繊維が記載されている。
【０００４】
特許文献２には、発光ロープが記載されている。この発光ロープは、１本又は数本の蓄光糸を撚り合わせて蓄光糸撚糸を作成し、１本又は数本の原糸を撚り合わせて撚糸を作成し、更にこの蓄光糸撚糸と撚糸とを数本撚り合わせて所定寸法及び強度のロープとしている。
【先行技術文献】
【特許文献】
【０００５】
【特許文献１】特開平１０-１４０４２１号公報
【特許文献２】特開平１０-１６８７７３号公報
【発明の概要】
【発明が解決しようとする課題】
【０００６】
蓄光体は、その用途に応じた光を発するものが好ましく使用される。例えば、衣料繊維としての用途では、ある発光色を表現したい場合、当該発光色を演出できる発光スペクトルを有する蓄光体が選択される。このように、異なる発光スペクトルを有する蓄光体が求められている。
【０００７】
しかしながら、従来の蓄光体では、蓄光剤を蓄光体の母材に含ませたり、蓄光顔料を母材の表面に塗布したりすることで蓄光効果を付与する。このため、異なる発光スペクトルを有する蓄光体を提供するには、その都度蓄光剤や蓄光顔料の種類を変えて蓄光体を新たに製造する必要があり、時間や手間がかかるという問題があった。
【０００８】
本発明は、上記課題を鑑みてなされたものであり、その目的は、発光スペクトルを生成する自由度を向上させた糸及び糸を有する網を提供することにある。
【課題を解決するための手段】
【０００９】
本発明の糸は、複数の繊維を備える糸であって、前記複数の繊維は、第１蓄光剤を有する第１繊維と、前記第１蓄光剤とは異なる第２蓄光剤を有する第２繊維とを含む。
【００１０】
ある実施形態において、前記第１繊維の発光スペクトルは、前記第２繊維の発光スペクトルと少なくとも一部の波長において重なる。
【００１１】
ある実施形態において、前記第１繊維は、前記第１蓄光剤が分散した繊維母材を含み、前記第２繊維は、前記第２蓄光剤が分散した繊維母材を含む。
【００１２】
ある実施形態において、前記第１繊維は、表面に前記第１蓄光剤が付着した繊維母材を含み、前記第２繊維は、表面に前記第２蓄光剤が付着した繊維母材を含む。
【００１３】
ある実施形態において、前記第１繊維は前記第２繊維と撚られている。
本発明の糸の製造方法は、第１蓄光剤を有する第１繊維を用意する工程と、前記第１蓄光剤とは異なる第２蓄光剤を有する第２繊維を用意する工程と、前記第１繊維と前記第２繊維とにより糸を形成する工程とを包含する。
【００１４】
ある実施形態において、前記第１繊維の発光スペクトルは、前記第２繊維の発光スペクトルと少なくとも一部の波長において重なる。
【００１５】
ある実施形態では、前記第１繊維を用意する工程において、繊維母材に前記第１蓄光剤を分散することで前記第１繊維を形成し、前記第２繊維を用意する工程において、繊維母材に前記第２蓄光剤を分散することで前記第２繊維を形成する。
【００１６】
ある実施形態では、前記第１繊維を用意する工程において、繊維母材の表面に前記第１蓄光剤を付着することで前記第１繊維を形成し、前記第２繊維を用意する工程において、繊維母材の表面に前記第２蓄光剤を付着することで前記第２繊維を形成する。
【００１７】
ある実施形態において、前記第１繊維と前記第２繊維とにより糸を形成する工程において、前記第１繊維と前記第２繊維とを撚ることで糸を形成する。
【００１８】
本発明の網は、第１網糸を有する網であって、前記第１網糸は、上述した糸を含む。
【００１９】
ある実施形態において、本発明の網は、第２網糸を更に有し、前記第２網糸は、上述した糸を含み、前記第２網糸の発光ピーク波長は、前記第１網糸の発光ピーク波長とは異なる。
【発明の効果】
【００２０】
本発明によれば、発光スペクトルを生成するための自由度を向上させた糸を提供できる。
【図面の簡単な説明】
【００２１】
【図１】本発明に係る糸の実施形態を示す模式図である。
【図２】本発明に係る糸の他の実施形態を説明するための図である。
【図３】本発明に係る糸の他の実施形態を説明するための図である。
【図４】第１繊維の発光スペクトルを示す図である。
【図５】第２繊維の発光スペクトルを示す図である。
【図６】実施例１の糸の発光スペクトルを示す図である。
【図７】実施例２の糸の発光スペクトルを示す図である。
【図８】実施例３の糸の発光スペクトルを示す図である。
【図９】誘引効果を評価する方法を説明するための図である。
【図１０】本発明の糸により作製した魚網の実施形態を示す模式図である。
【発明を実施するための形態】
【００２２】
以下、図面を参照して、本発明による糸及び糸の製造方法並びに糸を有する網の実施形態を説明する。ただし、本発明は以下の実施形態に限定されない。
【００２３】
図１は、本発明に係る糸１０の実施形態を示す模式図である。本実施形態の糸１０は、複数の繊維１１を備える。複数の繊維１１は、第１繊維１１１と第２繊維１１５とを含んでいる。
【００２４】
繊維１１の素材は、天然繊維、又は、再生繊維、半合成繊維、合成繊維若しくは無機繊維のような化学繊維であり得る。天然繊維としては、例えば植物繊維や動物繊維が挙げられる。再生繊維としては、レーヨン、ポリノジック、キュプラなどが挙げられる。半合成繊維としては、アセテート繊維、トリアセテート繊維、プロミックス繊維などが挙げられる。合成繊維としては、ポリアミド繊維、ポリビニルアルコール繊維、ポリ塩化ビニリデン繊維、ポリ塩化ビニル繊維、ポリエステル繊維、ポリアクリロニトリル繊維、ポリエチレン繊維、ポリプロピレン繊維、ポリウレタン繊維、ポリアリレート繊維などが挙げられる。無機繊維としては、金属繊維、ガラス繊維、炭素繊維などが挙げられる。
【００２５】
なお、繊維１１の素材として再生繊維、半合成繊維又は合成繊維を使用する場合、その構造は、単繊維であってもよく、芯鞘型、サイドバイサイド型、海島型などのような複合繊維であってもよい。また、繊維１１の断面形状は、例えば円形、楕円形、多角形、又は不規則形であり得る。繊維１１は、長繊維（フィラメント）であってもよく、短繊維（ステープル）であってもよい。
【００２６】
第１繊維１１１と第２繊維１１５との各々を構成する素材は、糸１０の用途や特性に合わせて、上述した素材から適宜選択できる。第１繊維１１１を構成する素材と第２繊維１１５を構成する素材とは、同一素材であってもよく、異なる素材であってもよい。また、第１繊維１１１と第２繊維１１５との各々は、数が１本のみであってもよく、複数本であってもよい。上述したように繊維１１の素材、構造及び断面形状について説明したが、本発明はこれらに限定されない。糸１０の製造に使用可能な繊維であれば本発明に適用できる。
【００２７】
第１繊維１１１は、第１蓄光剤（図示せず）を有している。第１蓄光剤としては、太陽光や人工照明の光を受けると、その光のエネルギーを蓄えて暗所で発光できる蓄光性物質が使用される。本発明は蓄光性物質の種類を限定せず、蓄光性を有する蓄光性物質であれば、第１蓄光剤及び第２蓄光剤として適用できる。蓄光性物質は、例えば、硫化カルシウム系や硫化亜鉛系のような硫化物系の蓄光性物質、又はアルミン酸系の蓄光性物質であり得る。その内でも、高輝度の面から、アルカリ土類のアルミン酸塩を希土類元素で賦活した酸化物系の蓄光性物質を選択することが好ましい。
【００２８】
第２繊維１１５は、第２蓄光剤（図示せず）を有している。第２蓄光剤としては、第１蓄光剤と同様に、太陽光や人工照明の光を受けると、その光のエネルギーを蓄えて暗所で発光できる蓄光性物質が使用される。蓄光性物質は例えば硫化カルシウム系や硫化亜鉛系のような硫化物系の蓄光性物質、又はアルミン酸系の蓄光性物質であり得る。但し、第２蓄光剤としては、第１蓄光剤と異なる蓄光性物質を使用する。
【００２９】
第１繊維１１１と第２繊維１１５とは、引き揃えられて糸１０を構成し、又は撚り合わせられて糸１０を構成する。
【００３０】
蓄光性物質は、種類によって各波長における相対発光強度が異なる。即ち、異なる種類の蓄光性物質は、発光スペクトルが互いに異なる。しかし、種類の異なる複数の蓄光性物質を組み合わせると、蓄光性物質の各々が発する１次光が混合して混合光になる。このように得られた混合光の発光スペクトルは、各蓄光性物質の発光スペクトルが合成した発光スペクトルになる。
【００３１】
本実施形態の糸１０において、第１繊維１１１は第１蓄光剤を含んでいるのに対し、第２繊維１１５は、第１蓄光剤とは異なる第２蓄光剤を含んでいるため、糸１０は、第１繊維１１１と第２繊維１１５とが発する１次光が混合しており、第１繊維１１１と第２繊維１１５との各々とは異なる発光スペクトルの混合光を発することができる。このことから、本実施形態においては、糸１０を構成する繊維として、各々が異なる蓄光剤を有する繊維を少なくとも２種類用意しておけば、糸を構成する繊維から第１繊維１１１と第２繊維１１５とを適切に選択して使用し、第１繊維１１１と第２繊維１１５との量の比（１次光の混合比）を変更させることで、発光スペクトルが異なる混合光を生成できる。このため、本実施形態によれば、特定の発光スペクトルの光を直接発する繊維を新たに用意せず、第１繊維１１１と第２繊維１１５との組み合わせを変えるだけで、特定の発光スペクトルの光を発する糸１０を得ることができるので、用途に応じた発光スペクトルを有する糸１０の製造が容易になる。
【００３２】
本実施形態の糸１０は、発光スペクトルを生成するための自由度が高いため、例えば、糸１０が発する光の色を制御することが可能である。具体的に説明すると、生物に第１色と認識される波長に第１発光ピークを有する第１繊維１１１と、生物に第２色と認識される波長に第２発光ピークを有する第２繊維１１５とにより構成された糸１０の場合、糸１０が発する混合光の発光スペクトルに、第１発光ピークと第２発光ピークとの両方が存在するため、第１色と第２色とが混色した光色を演出できる。このように、本実施形態の糸１０によれば、第１繊維１１１と第２繊維１１５との組み合わせを変えることで特定の光色を達成できる。
【００３３】
また、本発明の実施形態によれば、糸１０が発する混合光において、第１繊維１１１の発光ピーク波長と第２繊維１１５の発光ピーク波長とは異なる発光ピーク波長を形成することも可能である。具体的に説明すると、第１繊維１１１の発光スペクトルと第２繊維１１５の発光スペクトルとが少なくとも一部の波長において重なるように、第１蓄光剤及び第２蓄光剤を採用する。これにより、ある波長において、第１繊維１１１の発光スペクトルと第２繊維１１５の発光スペクトルとが重なると、該波長での発光強度が増加してピークが上昇する。発光スペクトルが重なった部分の強度が十分であれば、新しい発光ピーク波長が形成される。なお、第１繊維１１１の発光スペクトルと第２繊維１１５の発光スペクトルとが重なる波長の位置及び強度は、第１繊維１１１と第２繊維１１５との量の比を変更させることで制御することができる。このように、本実施形態の糸１０によれば、第１繊維１１１と第２繊維１１５との組み合わせを変えることで特定の発光ピーク波長を有する光の演出を達成できる。
【００３４】
以下、本実施形態の糸１０の製造方法を説明する。糸１０は、以下の工程によって製造される。
（１）第１蓄光剤を有する第１繊維１１１を用意する。前述したように、第１繊維１１１としては、天然繊維、又は、再生繊維、半合成繊維、合成繊維若しくは無機繊維のような化学繊維であり得る。第１蓄光剤としては、太陽光や人工照明の光を受けると、その光のエネルギーを蓄えて暗所で発光できる蓄光性物質が使用される。例えば、硫化物系又はアルミン酸系のような蓄光性物質である。本発明は第１繊維１１１の形成方法を限定せず、公知の紡糸方法、紡糸条件又は紡糸設備を用いて第１繊維１１１を形成できる。紡糸方法としては、繊維母材１１２を構成する素材の特性に合わせて、溶融紡糸法や乾式紡糸法や湿式紡糸法から適宜選択できる。
（２）第１蓄光剤とは異なる第２蓄光剤を有する第２繊維１１５を用意する。第１蓄光剤と同様に、第２繊維１１１としては、天然繊維、又は、再生繊維、半合成繊維、合成繊維若しくは無機繊維のような化学繊維であり得る。第２蓄光剤としては、太陽光や人工照明の光を受けると、その光のエネルギーを蓄えて暗所で発光できる蓄光性物質が使用される。例えば、硫化物系又はアルミン酸系のような蓄光性物質である。但し、第２蓄光剤は、第１蓄光剤とは異なる種類の蓄光性物質を使用する。第２繊維１１５は、第１繊維１１１と同様な方法を用いて形成できる。
（３）第１繊維１１１と第２繊維１１５とにより糸１０を形成する。本発明は糸１０の形成方法を制限せず、公知の方法又は設備を用い得る。例えば撚糸機を用いて糸１０を形成できる。糸１０の構造としては、第１繊維１１１と第２繊維１１５とを引き揃えただけの引き揃え糸であってもよく、引き揃えた第１繊維１１１と第２繊維１１５とに撚りをかけた撚糸であってもよい。撚糸の場合では、糸１０の用途や第１繊維１１１及び第２繊維１１５の特性に合わせて、撚方向、撚数、又は片撚糸、諸撚糸、意匠撚糸、壁糸及び駒撚などの撚糸形態を適宜選択できる。
【００３５】
なお、糸１０が発する混合光において、第１繊維１１１の発光ピーク波長や第２繊維１１５の発光ピーク波長とは異なる発光ピーク波長を形成する場合では、第１繊維１１１の発光スペクトルと第２繊維１１５の発光スペクトルとが少なくとも一部の波長において重なるように、第１蓄光剤及び第２蓄光剤を選択する。
【００３６】
図１を参照して本実施形態の糸１０を説明した。例として第１繊維１１１と第２繊維１１５とを含む糸１０を説明したが、本発明はこれに限定されない。糸１０は、第１蓄光剤や第２蓄光剤とは異なる蓄光剤を有する他の繊維を更に含んでもよい。また、糸１０は、蓄光剤を有しない素繊維を更に含んでもよく、例えば、素繊維を芯材とし、素繊維の表面に第１繊維１１１と第２繊維１１５を巻き付けるように糸１０を構成してもよい。このように構成された糸１０において、発光スペクトルの制御は糸１０の表面に現れる第１繊維１１１と第２繊維１１５との比率を変えることによって達成できる。
【００３７】
図２は、本発明に係る糸１０の他の実施形態を説明するための図である。図２（a）は、糸１０を示す模式図であり、図２（b）は、図２（a）に示すＡ部分の拡大模式図である。以下、図２を参照して本実施形態の糸１０を説明する。糸１０は、複数の繊維１１を備える。複数の繊維１１は、第１繊維１１１と第２繊維１１５とを含む。
【００３８】
第１繊維１１１は、繊維母材１１２を含んでおり、繊維母材１１２には、第１蓄光剤１１３が分散されている。繊維母材１１２としては、再生繊維、半合成繊維、合成繊維であり得る。第１蓄光剤１１３については、前述した実施形態と同じ種類の蓄光剤を使用でき、煩雑を避けるために説明を省略する。
【００３９】
第２繊維１１５は、繊維母材１１６を含んでおり、繊維母材１１６には、第２蓄光剤１１７が分散されている。繊維母材１１６としては、再生繊維、半合成繊維、合成繊維であり得る。第２蓄光剤１１７については、前述した実施形態と同じ種類の蓄光剤を使用でき、煩雑を避けるために説明を省略する。
【００４０】
以下、本実施形態の糸１０の製造方法を説明する。糸１０は、以下の工程によって製造される。
（１）繊維母材１１２に第１蓄光剤を分散した第１繊維１１１を用意する。具体的には、繊維母材１１２を構成する素材を選択し、選択された素材と第１蓄光剤１１３とを混練して繊維にすることで、第１繊維１１１を形成する。本発明は第１繊維１１１の形成方法を限定せず、公知の紡糸方法、紡糸条件又は紡糸設備を用いて第１繊維１１１を形成できる。紡糸方法としては、繊維母材１１２を構成する素材の特性に合わせて、溶融紡糸法や乾式紡糸法や湿式紡糸法から適宜選択できる。
溶融紡糸法を用いる場合では、先ず、繊維母材１１２の構成素材と第１蓄光剤１１３とを溶融紡糸機に供給し、溶融紡糸機内に混練した後に口金から溶融した混合物を押し出す。次に、押し出された溶融物は、冷却媒体にて冷却固化される。そして、冷却固化された未延伸糸に対して、必要に応じて１段又は多段の延伸を行い、更に必要に応じて弛緩処理を施すことで、第１蓄光剤１１３を分散した第１繊維１１１が得られる。なお、紡糸する際には、本発明の効果を損なわない範囲で、紫外線吸収剤、顔料、活性剤、耐候剤、中和剤、酸化防止剤、滑剤などを添加してもよい。
（２）繊維母材１１６に、第１蓄光剤１１３とは異なる第２蓄光剤１１７を分散した第２繊維１１５を用意する。具体的には、繊維母材１１６を構成する素材を選択し、選択された素材と第２蓄光剤１１７とを混練して繊維にすることで、第２繊維１１５を形成する。第２繊維１１５は、第１繊維１１１と同じように、公知の紡糸方法、紡糸条件又は紡糸設備を用いて形成できる。
（３）第１繊維１１１と第２繊維１１５とにより糸１０を形成する。糸１０は、図１を参照して説明した実施形態と同じように形成でき、煩雑を避けるために説明を省略する。
【００４１】
図２を参照して本実施形態の糸を説明した。本実施形態の糸において、蓄光剤は、繊維母材内に分散されて繊維母材によって被覆されているため、劣化しにくく、蓄光性を長時間維持することができる。また、繊維は、内部に蓄光剤が含まれているため、強度が低下することがある。使用する蓄光剤の特性（粒径、形状など）は、繊維の強度を低下させる要因の一つであると考えられる。このことから、従来では、例えば、ある蓄光剤は繊維の強度を低下させるが、当該蓄光剤の発光スペクトルを得るためには、強度を犠牲にして使用した。これに対して、本発明においては、異なる蓄光剤の様々な組み合わせによって特定の発光スペクトルを生成できるため、得られた繊維の強度が十分であるように蓄光剤の種類を選択すれば、繊維の強度の低下を避けることができる。
【００４２】
前述した実施形態では、蓄光剤を繊維母材に分散して繊維を形成したが、本発明はこれに限定されない。図３は、本発明に係る糸１０の他の実施形態を説明するための図である。図３（a）は、糸１０を示す模式図であり、図３（b）は、図３（a）に示すＢ部分の拡大模式図である。以下、図３を参照して本実施形態の糸１０を説明する。
【００４３】
糸１０は、複数の繊維１１を備える。複数の繊維１１は、第１繊維１１１と第２繊維１１５とを含む。第１繊維１１１は、繊維母材１１２を含んでおり、繊維母材１１２の表面には、第１蓄光剤１１３が付着されている。繊維母材１１２としては、天然繊維、又は、再生繊維、半合成繊維、合成繊維若しくは無機繊維のような化学繊維であり得る。第１蓄光剤１１３については、前述した実施形態と同じ種類の蓄光剤を使用でき、煩雑を避けるために説明を省略する。
【００４４】
第２繊維１１５は、繊維母材１１６を含んでおり、繊維母材１１６の表面には、第２蓄光剤１１７が付着されている。繊維母材１１６としては、天然繊維、又は、再生繊維、半合成繊維、合成繊維若しくは無機繊維のような化学繊維であり得る。第２蓄光剤１１７については、前述した実施形態と同じ種類の蓄光剤を使用でき、煩雑を避けるために説明を省略する。
【００４５】
以下、本実施形態の糸１０の製造方法を説明する。糸１０は、以下の工程によって製造される。
（１）繊維母材１１２の表面に第１蓄光剤を付着した第１繊維１１１を用意する。具体的には、先ず、繊維母材１１２を構成する素材を用いて、上述した紡糸方法により繊維母材１１２を成形する。そして、第１蓄光剤を繊維母材１１２の表面に付着する。付着方法としては、例えば、バインダー樹脂１１４を用いて第１蓄光剤１１３を繊維母材１１２の表面に付着することができる。しかし、本発明はこれに限定されない。第１蓄光剤１１３を繊維母材１１２の表面に付着できれば、バインダー樹脂１１４を用いた方法以外の方法を用いてもよい。
（２）繊維母材１１６の表面に、第１蓄光剤１１３とは異なる第２蓄光剤１１７を付着した第２繊維１１５を用意する。具体的には、先ず、繊維母材１１６を構成する素材を用いて、上述した紡糸方法により繊維母材１１６を成形する。そして、第２蓄光剤１１７を繊維母材１１６の表面に付着する。第２蓄光剤１１７の付着方法は、第１蓄光剤１１３と同じような方法であってよい。
（３）第１繊維１１１と第２繊維１１５とにより糸１０を形成する。糸１０は、図１を参照して説明した実施形態と同じように形成でき、煩雑を避けるために説明を省略する。
【００４６】
図３を参照して本実施形態の糸を説明した。本実施形態の糸において、繊維母材内には蓄光剤が分散されておらず強度が損なわれないため、高い強度の糸が得られる。
【００４７】
以下、第１繊維、第２繊維及び糸を製造する実施例を用いて本発明を説明するが、本発明はこれらの実施例に限定されない。得た第１繊維、第２繊維及び糸の各々に対して、分光放射計（トプコン社製、ＳＲ−ＵＬ２）を用いて、Ｄ６５光源により照度２００Ｌｘの光で２０分間照射後、その光源を取り除き６０分間経過した時点での発光スペクトルを測定する。
【００４８】
[実施例１]
ポリエチレン（比重０．９５）８０重量部、第１蓄光剤（Ｓｒ4Ａｌ14Ｏ25：Ｅｕ,Ｄｙ（青緑色発光、発光ピーク波長４９０ｎｍ））２０重量部、耐候剤１重量部及び適量の中和剤、酸化防止剤、滑剤を混合し、溶融紡糸法により幅が１．２５ｍｍ、厚みが０．２５ｍｍの第１繊維を形成した。第１繊維の発光スペクトルを図４に示す。第１繊維の発光ピーク波長は、４９０ｎｍであった。
【００４９】
ポリエチレン（比重０．９５）８０重量部、第２蓄光剤（ＳｒＡｌ2Ｏ4：Ｅｕ,Ｄｙ（黄緑色発光、発光ピーク波長５２０ｎｍ））２０重量部、耐候剤１重量部及び適量の中和剤、酸化防止剤、滑剤を混合し、溶融紡糸法により幅が１．２５ｍｍ、厚みが０．２５ｍｍの第２繊維を形成した。第２繊維の発光スペクトルを図５に示す。第２繊維の発光ピーク波長は、５１９ｎｍであった。
【００５０】
第１繊維と第２繊維とを用いて、糸の表面に現れる第１繊維と第２繊維との比率が１：３となるように撚糸機により糸を製造した。測定した糸の発光スペクトルを図６に示す。糸の発光スペクトルから明らかなように、第１繊維と第２繊維との発光スペクトルが重なった４９９ｎｍ波長において、第１繊維の発光ピーク波長や第２繊維の発光ピーク波長とは異なる新しい発光ピーク波長が形成されている。
【００５１】
[実施例２]
実施例１において説明した方法と同じように第１繊維と第２繊維を形成した。第１繊維と第２繊維とを用いて、糸の表面に現れる第１繊維と第２繊維との比率が１：１となるように撚糸機により糸を製造した。測定した糸の発光スペクトルを図７に示す。糸の発光スペクトルから明らかなように、第１繊維と第２繊維との発光スペクトルが重なった５１０ｎｍ波長において、第１繊維の発光ピーク波長や第２繊維の発光ピーク波長とは異なる新しい発光ピーク波長が形成されている。
【００５２】
[実施例３]
実施例１において説明した方法と同じように第１繊維と第２繊維を形成した。第１繊維と第２繊維とを用いて、糸の表面に現れる第１繊維と第２繊維との比率が３：１となるように撚糸機により糸を製造した。測定した糸の発光スペクトルを図８に示す。糸の発光スペクトルから明らかなように、第１繊維と第２繊維との発光スペクトルが重なった５１５ｎｍ波長において、第１繊維の発光ピーク波長や第２繊維の発光ピーク波長とは異なる新しい発光ピーク波長が形成されている。
【００５３】
以上説明したように、本発明の糸には蓄光剤が含まれていて蓄光発光できるため、本発明の糸は、蓄光性を必要とする様々な分野において活用できる。例えば、糸は、夜間に発光する装飾材として使用できる。第１繊維と第２繊維との組み合わせを変えることで糸が発する光の色を決める発光スペクトルを生成できるため、本発明によれば、必要に応じて、異なる発光色を演出できる各種の糸を容易に製造できる。
【００５４】
また、糸は、生物に対して忌避や誘引を行う用途に使用できる。本発明は、対象生物が嫌う又は好む光の波長に発光ピークを有するような発光スペクトルを生成できるので、優れた忌避効果又は誘引効果を有する糸を容易に製造できる。
【００５５】
以下、糸を生物の誘引に使用する場合の例を説明する。対象生物としてスルメイカ、マイワシ、マアジ、クロマグロが挙げられる。スルメイカが反応し誘引される発光ピーク波長は４８５±１０ｎｍであり、マイワシが反応し誘引される発光ピーク波長は５００±５ｎｍであり、マアジが反応し誘引される発光ピーク波長は５１０±５ｎｍであり、クロマグロが反応し誘引される発光ピーク波長は４９０±１０ｎｍであるとされている。これに対して、発光ピーク波長が５０２ｎｍである糸をサンプル１とし、発光ピーク波長が５１２ｎｍである糸をサンプル２とし、発光ピーク波長が４９３ｎｍである糸をサンプル３とし、発光ピーク波長が４９５ｎｍである糸をサンプル４とする。更に、ポリエチレン（比重０．９５）１００重量部、耐候剤１重量部及び適量の中和剤、酸化防止剤、滑剤を混合し、溶融紡出した糸をサンプル５とする。なお、サンプル１〜４の糸は、例えば実施例１〜３において説明した方法を用いて、第１繊維と第２繊維との比率を調整することによって製造できる。対象魚に対するサンプル１〜サンプル５の糸の誘引効果を以下の方法により評価する。
【００５６】
図９は、誘引効果を評価する方法を説明するための図である。図９（ａ）は、スルメイカの糸１０への誘引性を評価するための水槽２を示す模式的な上面図である。図９（ｂ）は、水槽２の模式的な側面図である。図９（ａ）及び図９（ｂ）に示すように、アクリル板３を用いて水槽２内を３つの区画（区画２１、区画２２、区画２３）に仕切った。アクリル板３にはゲート（開口部）が設けられており、ゲートは遠隔操作により開閉可能である。区画２３は透明アクリル板で更に３つの区画に分けられており、そこにスルメイカ４を一尾ずつ入れた。区画２１には、製造した糸１０（サンプル１）を設置し、光源５（Ｄ６５）を用いてガラス越しに１０００Ｌｘの光を１０分間糸１０に照射して蓄光剤を励起させた。そして、水槽２の内部に外部から光が入らないようにした。
【００５７】
次に、遠隔操作によりアクリル板３に設けたゲートを開け、糸１０が放つ光にスルメイカ４が誘引され、スルメイカ４が糸１０に近づいていくか否か繰り返し実験した。そして、製造した糸１０に誘引性があるか否かを以下の基準で評価した。評価結果を表１に示す。
【００５８】
○：誘引性あり
×：誘引性なし
その後、表１に記載のように、対象魚をマイワシ、マアジやクロマグロに変更し、糸をサンプル２、サンプル３、サンプル４、サンプル５に変更した以外は同様な方法で実験を行った。評価結果を表１に示す。
【００５９】
【表１】
2014101588.tif 000003
【００６０】
本発明の糸を用いれば、蓄光性を必要とする網の作製が可能となる。図８は、本発明の糸により作製した魚網６０の実施形態を示す模式図である。以下、用途の例として漁網６０を用いて説明するが、本発明はこれに限定されない。蓄光性を必要とする網であれば、本発明を適用できる。
【００６１】
本実施形態において、漁網６０は、第１網糸６１を有している。第１網糸６１は、上述した実施形態の糸を含んでいる。具体的には、上述した実施形態の糸をそのまま若しくは撚りをかけて、又は糸を他の繊維と複合した撚糸として、第１網糸６１に使用する。漁網６０の作製方法としては、公知の方法を使用でき、例えば結網編網機や無結網編網機により、第１網糸６１を用いて漁網６０を作製できる。
【００６２】
本実施形態によれば、上述したように、繊維の組み合わせを変えることで、異なる発光スペクトルを生成できるため、各々が異なる発光スペクトルを有する漁網６０を容易に作製できる。このことから、捕獲の対象水生物が好む発光ピーク波長、又は忌避したい対象水生物が嫌う発光ピーク波長の光を発するように漁網６０を作製すれば、漁作業時に、対象水生物に対して誘引又は忌避効果を発揮できる。
【００６３】
なお、水生物が反応する発光ピーク波長は、種類や、生息環境（例えば水深、水域）によって異なる。このため、漁網６０は、第１網糸６１の発光ピーク波長と異なる発光ピーク波長を有する第２網糸６２を更に有することが好ましい。例えば、図１０に示すように、漁網６０は下部６０１と上部６０２とにより構成され、下部６０１を第１網糸６１で作製し、下部６０２を第２網糸６２で作製できる。２つの発光ピーク波長の光を発せる漁網６０によれば、漁作業時に、下部６０１と上部６０２とにより、異なる種類の水生物に対して誘引又は忌避効果を同時に発揮できる。
【００６４】
例として第１網糸６１と第２網糸６２とを有する漁網６０を説明したが、本発明はこれに限定されない。漁網６０を３つ以上の領域に分け、各領域の各々を発光ピーク波長が互いに異なる網糸で構成するように漁網６０を作製してもよい。
【００６５】
蓄光剤は、本発明の糸の少なくとも一部分に含有させることが必要であり、どの部分に含有させるかは糸の用途を考慮して適宜調整する。例えば、本発明の糸を底曳網及び駆け廻し網などの漁網として用いる場合、魚を誘引して入網へと向かわせる袖網又は寄せ網に蓄光剤を含有させることが好ましい。
【００６６】
糸を夜間に使用する場合には、予め蓄光剤を含有する部分に光を照射して蓄光剤を励起させておいてもよく、使用時に所定間隔で蓄光剤を含有する部分に光を照射して蓄光剤を励起させてもよい。光源は特に制限されず、例えば、太陽光、ＬＥＤ、メタルハライドランプ、蛍光灯などが挙げられる。
【００６７】
本発明の糸は、網以外にも、例えば、ロープ、かご、壺、及びシートの作製に適用できる。
【産業上の利用可能性】
【００６８】
本発明に係る糸は、発光スペクトルを生成するための自由度が高く、蓄光性を必要とする分野において活用でき、例えば装飾材、衣料、漁網、防獣用網などに好適に用いられる。
【符号の説明】
【００６９】
１０   糸
１１   繊維
１１１ 第１繊維
１１２ 繊維母材
１１３ 第１蓄光剤
１１４ バインダー樹脂
１１５ 第２繊維
１１６ 繊維母材
１１７ 第２蓄光剤
２     水槽
２１   区画
２２   区画
２３   区画
３     アクリル板
４     スルメイカ
５     光源
６０   漁網
６０１ 下部
６０２ 上部
６１   第１網糸
６２   第２網糸
【図１】
2014101588.tif 000004
【図２】
2014101588.tif 000005
【図３】
2014101588.tif 000006
【図４】
2014101588.tif 000007
【図５】
2014101588.tif 000008
【図６】
2014101588.tif 000009
【図７】
2014101588.tif 000010
【図８】
2014101588.tif 000011
【図９】
2014101588.tif 000012
【図１０】
2014101588.tif 000013